КЕРАМИЧЕСКАЯ МАССА ДЛЯ ИЗГОТОВЛЕНИЯ ОБЛИЦОВОЧНОЙ ПЛИТКИ
CERAMIC PASTE FOR MANUFACTURE OF FACED TILES

Изобретение относится к составам керамических масс, которые могут быть использованы преимущественно для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении прочности изделий, полученных из керамической массы.
Технический результат достигается тем, что керамическая масса для изготовления облицовочной плитки, включающая каолин, плиточный бой, фосфорит, дополнительно содержит кварцевый песок, волластонит и пирофиллит при следующем соотношении компонентов, мас.%: каолин 71,0-72,5; плиточный бой 0,1-1,0; фосфорит 7,0-9,0; кварцевый песок 7,0-9,0; волластонит 7,0-9,0; пирофиллит 3,0-4,0.
В таблице приведены составы керамической массы для изготовления облицовочной плитки.
Компоненты
Состав, мас.%:
1
2
3
Каолин
71,0
72,4
72,5
Плиточный бой
1,0
0,1
0,5
Фосфорит
9,0
8,0
7,0
Кварцевый песок
9,0
8,0
7,0
Волластонит
7,0
8,0
9,0
Пирофиллит
3,0
3,5
4,0
Прочность на сжатие, МПа
~50
~50
~50
2
2
2
3
2
3
Для приготовления керамической массы может быть использован, например, каолин Просяновского месторождения, характеризующийся следующим химическим составом, мас.%: SiO 46,02-46,5; TiO 0,47-0,52; AlO 38,69-40,17; FeO 0,55-0,92; CaO 0,05-0,19; п.п.п. 13,34-13,97.
Компоненты дозируют в требуемых количествах, размалывают до порошкообразного состояния (остаток не более 2% на сите 0056), готовят керамическую массу с влажностью 20-25%, из которой пластическим способом формуют облицовочные плитки. Изделия сушат до влажности 1-6% и при температуре 1100-1150°C проводят обжиг. Затем на поверхность плиток наносят (напыление, полив) слой глазурной суспензии и при температуре 900-950°C проводят второй обжиг. Возможно декорирование плиток керамическими красками.
Источник информации
1. SU 1542933, C04B 33/00, 1990.